(57)【要約】【課題】帯電極性の異なる複数種類の粒子の存在下でも凝集が抑制された着色樹脂粒子の製造方法を提供することを課題とする。【解決手段】顔料１〜３０重量％と、（メタ）アクリル系重合性単量体５０〜９８．９重量％と、窒素含有基を有する化合物０．１〜２０重量％とを含む重合性組成物を、酸可溶性の難水溶性無機系分散剤の存在する水性媒体中で、重合させることで着色樹脂粒子を得る工程と、懸濁重合後の水性媒体を、酸を添加することで、３以下のｐＨにする工程と、前記ｐＨ３以下の水性媒体から、前記着色樹脂粒子を分離し、洗浄する工程と、前記洗浄後の着色樹脂粒子を、０〜８０℃の条件下で水溶性有機溶剤を含むアルカリ水溶液中で保持する工程と、前記アルカリ水溶液から、前記着色樹脂粒子を分離し、洗浄する工程とを含むことを特徴とする電気泳動用着色樹脂粒子の製造方法により上記課題を解決する。【選択図】なし【特許請求の範囲】
【請求項１】
顔料１〜３０重量％と、（メタ）アクリル系重合性単量体５０〜９８．９重量％と、窒素含有基を有する化合物０．１〜２０重量％とを含む重合性組成物を、酸可溶性の難水溶性無機系分散剤の存在する水性媒体中で、重合させることで着色樹脂粒子を得る工程と、
懸濁重合後の水性媒体を、酸を添加することで、３以下のｐＨにする工程と、
前記ｐＨ３以下の水性媒体から、前記着色樹脂粒子を分離し、洗浄する工程と、
前記洗浄後の着色樹脂粒子を、０〜８０℃の条件下で水溶性有機溶剤を含むアルカリ水溶液中で保持する工程と、
前記アルカリ水溶液から、前記着色樹脂粒子を分離し、洗浄する工程とを含むことを特徴とする電気泳動用着色樹脂粒子の製造方法。
【請求項２】
前記（メタ）アクリル系重合性単量体が、アルキル基の炭素数が１〜２０の（メタ）アクリル酸エステル系単量体である請求項１に記載の電気泳動用着色樹脂粒子の製造方法。
【請求項３】
前記窒素含有基を有する化合物が、（メタ）アクリル酸のアミノアルキルエステル、スチレンのアミノアルキル誘導体、及びピリジル基を有する重合性単量体の少なくとも１種以上から選ばれる請求項１又は２に記載の電気泳動用着色樹脂粒子の製造方法。
【請求項４】
前記難水溶性無機系分散剤が、第三リン酸カルシウム、ピロリン酸マグネシウム、ピロリン酸カルシウム又はコロイダルシリカであり、前記酸が、塩酸、硝酸又は硫酸であり、前記アルカリ水溶液が、アルカリ金属の水酸化物、アンモニア、水溶性アミンから選択されるアルカリ性化合物の水溶液である請求項１〜３のいずれか１つに記載の電気泳動用着色樹脂粒子の製造方法。
【請求項５】
請求項１〜４のいずれか１つに記載の製造方法によって製造された電気泳動用着色樹脂粒子。
【請求項６】
請求項５に記載の電気泳動用着色樹脂粒子をシリコーンオイルに分散させてなる正帯電性を示す電気泳動用着色樹脂粒子のシリコーンオイル分散体。
【発明の詳細な説明】
【技術分野】
【０００１】
本発明は、画像表示用素子、電気粘性流体用粒子等に好適に用いられる電気泳動用着色樹脂粒子、その製造方法及びそのシリコーンオイル分散体に関する。
【背景技術】
【０００２】
電気泳動用着色樹脂粒子は、電圧を印加することにより、相対する電極間を電気泳動により移動する特性を有し、電子ペーパー等の画像表示用素子、電気粘性流体等の用途として、各分野において不可欠な原料として注目されている。
ここで、電気泳動用着色樹脂粒子が画像表示装置の画像表示用素子として用いられる一例を紹介する。スペーサーを介して対向配置された、少なくとも一方が透明である２枚の電極基板の間に、画像表示素子としての電気泳動用着色樹脂粒子が分散媒中に分散された表示液を封入した表示パネルを構成する。この表示パネルの２枚の電極基板間に電界を印加することで、電気泳動用着色樹脂粒子を電気泳動により移動させることにより、表示を得ることができる。このような原理による画像表示装置は、視野角が通常の印刷物並みに広い、消費電力が少ない、メモリー性を有する等の長所を有することから、安価な表示装置として注目されている。
【０００３】
このような電気泳動用着色樹脂粒子の電気泳動を利用した画像表示装置には、表示液中の分散媒として、非極性溶媒のものが一般に用いられる。非極性の分散媒としては、シリコーンオイルやパラフィン系炭化水素等の脂肪族炭化水素類が挙げられる。これらの分散媒中で安定に分散し、帯電性や電気泳動の駆動に優れた着色樹脂粒子が必要となっている。
従来技術として、シリコーンオイルに安定に分散しかつ安定な帯電特性を与える観点から、特許文献１ではシリコーン系高分子分散剤を用いた技術が提案されており、特許文献２ではコアセルベーション法を用いた電気泳動粒子が提案されている。
【先行技術文献】
【特許文献】
【０００４】
【特許文献１】特開２００２−３３８６４２号公報
【特許文献２】特開２００４−２７９７３２号公報
【発明の概要】
【発明が解決しようとする課題】
【０００５】
上記従来の技術では、非極性溶媒中において安定した分散性及び帯電特性を有すると共に、帯電極性の異なる複数種類の樹脂粒子が混合された系においても、互いの樹脂粒子の凝集を抑制するという課題を十分解決できていなかった。
【課題を解決するための手段】
【０００６】
かくして、本発明によれば、顔料１〜３０重量％と、（メタ）アクリル系重合性単量体５０〜９８．９重量％と、窒素含有基を有する化合物０．１〜２０重量％とを含む重合性組成物を、酸可溶性の難水溶性無機系分散剤の存在する水性媒体中で、重合させることで着色樹脂粒子を得る工程と、
懸濁重合後の水性媒体を、酸を添加することで、３以下のｐＨにする工程と、
前記ｐＨ３以下の水性媒体から、前記着色樹脂粒子を分離し、洗浄する工程と、
前記洗浄後の着色樹脂粒子を、０〜８０℃の条件下で水溶性有機溶剤を含むアルカリ水溶液中で保持する工程と、
前記アルカリ水溶液から、前記着色樹脂粒子を分離し、洗浄する工程とを含むことを特徴とする電気泳動用着色樹脂粒子の製造方法が提供される。
【０００７】
また、本発明によれば、上記製造方法によって製造された電気泳動用着色樹脂粒子が提供される。
更に、本発明によれば、上記電気泳動用着色樹脂粒子をシリコーンオイルに分散させてなる正帯電性を示す電気泳動用着色樹脂粒子のシリコーンオイル分散体が提供される。
【発明の効果】
【０００８】
本発明によれば、帯電特性の安定性が付与されており、異なる帯電極性を有する複数種類の樹脂粒子が混合された系においても、互いの樹脂粒子の凝集が抑制されている。そのため、画像表示用素子、電気粘性流体用粒子等として好適に用いられる電気泳動用着色樹脂粒子の製造方法を提供できる。
また、（メタ）アクリル系重合性単量体が、アルキル基の炭素数が１〜２０の（メタ）アクリル酸エステル系単量体である場合、帯電特性が安定であり、異なる帯電極性を有する複数種類の樹脂粒子が混合された系においても、互いの樹脂粒子の凝集が抑制された電気泳動用着色樹脂粒子を提供できる。
【０００９】
窒素含有基を有する化合物が、（メタ）アクリル酸のアミノアルキルエステル、スチレンのアミノアルキル誘導体、及びピリジル基を有する重合性単量体の少なくとも１種以上から選ばれる場合、帯電特性が安定であり、異なる帯電極性を有する複数種類の樹脂粒子が混合された系においても、互いの樹脂粒子の凝集が抑制された電気泳動用着色樹脂粒子を提供できる。
更に、上記の電気泳動用着色樹脂粒子をシリコーンオイルに分散させてなるシリコーンオイル分散体は、正帯電性を示し、表示ムラや動作不良のない画像表示装置の表示液として好適に用いられる。
【発明を実施するための形態】
【００１０】
本発明の電気泳動用着色樹脂粒子（以下着色樹脂粒子）の製造方法は、
（Ａ）顔料と、（メタ）アクリル系重合性単量体と、窒素含有基を有する化合物とを含む重合性組成物を、酸可溶性の難水溶性無機系分散剤の存在する水性媒体中で、重合させることで着色樹脂粒子を得る工程と、
（Ｂ）懸濁重合後の水性媒体を、酸を添加することで、３以下のｐＨにする工程と、
（Ｃ）ｐＨ３以下の水性媒体から、着色樹脂粒子を分離し、洗浄する工程と、
（Ｄ）洗浄後の着色樹脂粒子を、０〜８０℃の条件下で水溶性有機溶剤を含むアルカリ水溶液中で保持する工程と、
（Ｅ）アルカリ水溶液から、着色樹脂粒子を分離し、洗浄する工程とを含む。
【００１１】
（電気泳動用着色樹脂粒子）
電気泳動用着色樹脂粒子は、中実粒子でも、中空粒子でも、多孔質粒子でもよい。着色樹脂粒子の各粒子間に大きな比重分布が生じることにより、着色樹脂粒子が電気泳動でバラついてしまう結果、画像表示装置が表示ムラや動作不良を起こしてしまうことを防ぐという観点から、着色樹脂粒子は中実粒子であることが好ましい。ここで、中実とは、実質的に空間の存在しないことを意味し、意図せず形成された空間を含んでいてもよい。
【００１２】
着色樹脂粒子の平均粒子径は、０．２〜６０μｍが好ましい。より好ましくは、１〜２５μｍである。平均粒子径が０．２μｍ未満では、表示に必要な色濃度を確保することが難しくなり、分散媒中の着色樹脂粒子の濃度を高めることが必要となる。そうすると分散体の粘度が非常に高くなり、着色樹脂粒子の電気泳動による移動が困難となる場合がある。一方、６０μｍを超えると、粒子径が大きすぎるため分散媒中で直ぐに沈降してしまい動作不良等を起こしてします場合がある。
【００１３】
着色樹脂粒子は、単分散性に優れていることが好ましい。単分散性とは、粒子の大きさが略均一であって凝集せずに散らばりやすい状態のことを指す。単分散性の１つの指標となる粒度分布において、変動係数（ＣＶ値）が４０％以下であることが好ましい。より好ましくは、３０％以下である。ＣＶ値が４０％を超えると、着色樹脂粒子同士の電気泳動性に大きなバラツキが見られるようになるため、表示ムラ、更には動作不良が生じる可能性がある。なお、ＣＶ値測定方法については、実施例において述べる。
【００１４】
（工程Ａ）
工程Ａでは、顔料と、（メタ）アクリル系重合性単量体と、窒素含有基を有する化合物とを含む重合性組成物を、酸可溶性の難水溶性無機系分散剤の存在する水性媒体中で、重合させることにより、着色樹脂粒子が形成される。この工程の着色樹脂粒子は水性媒体中に分散した状態である。
【００１５】
（１）顔料
顔料は着色剤として使用される。顔料には、公知の無機顔料や有機顔料を使用できる。
無機顔料としては、例えば、アルミナ、二酸化チタン、チタン酸バリウム、チタン酸マグネシウム、チタン酸カルシウム、チタン酸ストロンチウム、酸化亜鉛、酸化クロム、酸化セリウム、ベンガラ、三酸化アンチモン、酸化マグネシウム、酸化ジルコニウム、硫酸バリウム、炭酸バリウム、炭酸カルシウム、シリカ微粉体、炭化ケイ素、窒化ケイ素、炭化ホウ素、炭化タングステン、炭化チタン等の粉末又は粒子が挙げられる。
【００１６】
有機顔料としては、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１３８、１５３、Ｃ．Ｉ．ピグメントレッド１、２、３、５、１７、２２、２３、３１、３８、４８:２、４８：２、４８：３、４８：４、４９：１、５２：２、５３：１、５７：１、６０：１、６３：１、６３：２、６４：１、８１、８３、８８、１０１（ベンガラ）、１０４、１０５、１０６、１０８、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントブルー１、２、１５、１５：１、１５：２、１５：３、１５：４、１５：６、１６、１７：１、５６、６０、６３、Ｃ．Ｉ．ピグメントグリーン１、４、７、８、１０、１７、１８、３６等が挙げられる。
顔料は、酸・塩基処理、カップリング剤処理、ポリマーグラフト処理、プラズマ処理、酸化／還元処理等により表面処理されていてもよい。
【００１７】
顔料の混合割合としては、顔料の種類により多少異なるが、１〜３０重量％が好ましい。より好ましくは１．５〜１５重量％である。顔料の混合割合が１重量％未満では、得られる着色樹脂粒子における着色度が充分なものとならない場合がある。一方、３０重量％を超えると、重合性組成物の粘度が非常に高くなり、着色樹脂粒子が得られ難いことがある。また、粒子の比重が増加するため分散媒中において沈降凝集等を生ずる場合がある。
【００１８】
また、顔料分散剤を使用してもよい。顔料分散剤は、従来から使用されているものを特に制限なく使用できるが、その中でも高分子分散剤を使用することが好ましい。例えば、脂肪酸アミン系分散剤、カルボジイミド系分散剤、ポリエステルアミン系分散剤、変性ポリウレタン系分散剤、変性ポリアクリレート系分散剤、多鎖型高分子非イオン系分散剤、高分子イオン活性剤等が挙げられる。これら顔料分散剤は単独で又は２種以上を混合して使用できる。上記顔料分散剤の使用量は、全顔料１００重量部に対して、通常１〜１００重量部、好ましくは１〜４０重量部である。
【００１９】
（２）（メタ）アクリル系重合性単量体
（メタ）アクリル系重合性単量体としては、重合可能なものであれば特に限定されるものではないが、（メタ）アクリル酸メチル、（メタ）アクリル酸エチル、（メタ）アクリル酸ブチル、（メタ）アクリル酸ｎ−オクチル、（メタ）アクリル酸ｉ−オクチル、（メタ）アクリル酸ラウリル、（メタ）アクリル酸ステアリル、（メタ）アクリル酸イソステアリル等のアルキル基の炭素数が１〜２０の（メタ）アクリル酸エステルが得られる樹脂粒子の重合安定性や耐光性の点から好ましく、（メタ）アクリル酸イソステアリルがより好ましい。これら単量体は１種のみ使用しても又は２種以上を併用してもよい。
【００２０】
（メタ）アクリル酸エステル系単量体は、重合性組成物中、５０〜９８．９重量％含まれていることが好ましい。より好ましくは、６０〜９７重量％である。５０重量％未満では、着色樹脂粒子の物性が低下する懸念がある。一方、９８．９重量％を越えると、得られる着色樹脂粒子の帯電特性の制御が不十分になりやすく、電気泳動がばらつく原因となる場合がある。
【００２１】
（３）他の単量体
（メタ）アクリル系重合性単量体以外に、他の単官能ビニル系重合性単量体を使用してもよい。他の単官能ビニル系重合性単量体としては、広く一般的に用いられる各種単官能ビニル系単量体を使用することができる。例えば、スチレン、ｏ−メチルスチレン、ｍ−メチルスチレン、ｐ−メチルスチレン、α−メチルスチレン、ｐ−メトキシスチレン、ｐ−ｔｅｒｔ−ブチルスチレン、ｐ−フェニルスチレン、ｏ−クロロスチレン、ｍ−クロロスチレン、ｐ−クロロスチレン等のスチレン系単量体、塩化ビニル、酢酸ビニル等が挙げられる。
【００２２】
但し、着色樹脂粒子を画像表示素子に使用する場合、耐光性の低いスチレン系単量体を使用しないか、又はその使用量を減らすことが好ましい。
これらの単官能ビニル系単量体は、１種のみ使用しても又は２種以上を併用してもよい。更に、ビニル基を２個以上有する多官能ビニル系重合性単量体としての架橋剤を使用してもよい。架橋剤としては、例えば、ジビニルベンゼン、ジビニルナフタレン、これらの誘導体等の芳香族ジビニル化合物、エチレングリコールジメタクリレート、ジエチレングリコールジメタクリレート、トリエチレングリコールジメタクリレート、トリメチロールプロパントリアクリレート、アリルメタクリレート、ｔ−ブチルアミノエチルメタクリレート、テトラエチレングリコールジメタクリレート、１，３−ブタンジオールジメタクリレート等のジエチレン性不飽和カルボン酸エステル、Ｎ，Ｎ−ジビニルアニリン、ジビニルエーテル、ジビニルサルファイド、ジビニルスルホン酸の全てのジビニル化合物及び３個以上のビニル基を有する化合物が挙げられる。
【００２３】
架橋剤の添加量は、重合性組成物中、１〜４０重量％が好ましい。より好ましくは、２〜３０重量％である。架橋剤の添加量が１重量％未満では、樹脂の架橋度が低く、また耐溶剤が低くなるため、得られる着色樹脂粒子が膨潤することや一部溶解することがあり、また着色樹脂粒子同士が合着することがある。また、架橋剤の添加量が４０重量％を超えると、架橋剤の添加量にみあった効果が得られないばかりか、架橋剤は比較的高価であるため経済的でない。
【００２４】
（４）窒素含有基を有する化合物
窒素含有基を有する化合物を構成する窒素含有基としては、一級アミノ基、二級アミノ基、三級アミノ基、四級アミノ基（４級アンモニウム塩中の窒素含有基）等のアミノ基等が挙げられる。アミノ基は、窒素含有基を有する化合物の末端に位置する基以外に、環中に存在する窒素含有基も含まれる。
【００２５】
具体的な窒素含有基を有する化合物としては、例えばＮ−メチルアミノエチル（メタ）アクリレート、Ｎ−エチルアミノエチル（メタ）アクリレート、Ｎ，Ｎ−ジメチルアミノエチル（メタ）アクリレート、Ｎ，Ｎ−ジエチルアミノエチル（メタ）アクリレート、Ｎ，Ｎ−ジブチルアミノエチルアクリレート、Ｎ，Ｎ−ジ−ｔｅｒｔ−ブチルアミノエチルアクリレート、Ｎ−フェニルアミノエチルメタクリレート、Ｎ，Ｎ−ジフェニルアミノエチルメタクリレート及び２−Ｎ−ピペリジルエチル（メタ）アクリレート等の（メタ）アクリル酸のアミノアルキルエステル、アミノスチレン、ジメチルアミノスチレン、Ｎ−メチルアミノエチルスチレン、ジメチルアミノエトキシスチレン、ジフェニルアミノエチルスチレン、Ｎ−フェニルアミノエチルスチレン等のスチレンのアミノアルキル誘導体、２−ビニルピリジン、４−ビニルピリジン、２−ビニル−６−メチルピリジン等のピリジル基を有する重合性単量体等が挙げられる。更に、４級アンモニウム塩のような電子供与性の化合物も使用できる。重合性単量体は、上記（メタ）アクリル系重合性単量体と共重合させてもよく、共重合させずに樹脂粒子中に、重合体として含ませてもよい。また、光重合体は、２種以上であってもよい。なお、上記化合物中、３級アミノ基を有する化合物が好ましい。
【００２６】
（５）酸可溶性の難水溶性無機系分散剤
無機系分散剤としては、酸可溶性であり、難水溶性であり、目的とする着色樹脂粒子が得られるものであれば何ら制限されるものではない。ここで、酸可溶性とは、分散剤が分散した水に酸を加えてｐＨ３とした時に、分散剤が９０％以上水に溶解することを意味し、難水溶性とは、分散剤が水に１０％未満しか溶解しないことを意味する。
【００２７】
具体的な、無機系分散剤としては、例えば、リン酸カルシウム、リン酸マグネシウム、リン酸アルミニウム、リン酸亜鉛等のリン酸塩、ピロリン酸カルシウム、ピロリン酸マグネシウム、ピロリン酸アルミニウム、ピロリン酸亜鉛等のピロリン酸塩、炭酸カルシウム、炭酸マグネシウム、水酸化カルシウム、水酸化マグネシウム、水酸化アルミニウム、メタケイ酸カルシウム、コロイダルシリカ等の難水溶性無機化合物が挙げられる。
【００２８】
中でも、重合終了後に系のｐＨを３以下に調整することにより容易に溶解し、除去可能な無機化合物である、第三リン酸カルシウムや複分解生成法によるピロリン酸マグネシウム、ピロリン酸カルシウム、コロイダルシリカが好ましい。
無機系分散剤は、着色樹脂粒子の粒子径が所定の大きさになるようにその組成や使用量を適宜調節して使用できる。無機系分散剤の添加量は、重合性組成物１００重量部に対して、０．１〜３０重量部が好ましい。より好ましくは０．５〜２０重量部である。
【００２９】
（６）水性媒体
水系媒体としては、水、又は水と水溶性溶媒（例えば、低級アルコール）との混合物が挙げられるが、分散安定性の点から水が好ましい。水性媒体は、懸濁した粒子の安定化を図るために、重合性組成物１００重量部に対して、１００〜１０００重量部使用することが好ましい。
【００３０】
（７）他の添加剤
水性媒体には、アニオン性界面活性剤、カチオン性界面活性剤、両性イオン性界面活性剤、ノニオン性界面活性剤等の界面活性剤が添加されてもよい。界面活性剤の添加量は、重合性組成物１００重量部に対して、０．０１〜５重量部が好ましい。より好ましくは０．０２〜３重量部である。
【００３１】
アニオン性界面活性剤としては、オレイン酸ナトリウム、ヒマシ油カリ等の脂肪酸油、ラウリル硫酸ナトリウム、ラウリル硫酸アンモニウム等のアルキル硫酸エステル塩、ドデシルベンゼンスルホン酸ナトリウム等のアルキルベンゼンスルホン酸塩、アルキルナフタレンスルホン酸塩、アルカンスルホン酸塩、ジアルキルスルホコハク酸塩、ナフタレンスルホン酸ホルマリン縮合物、ポリオキシエチレンアルキルフェニルエーテル硫酸エステル塩、ポリオキシエチレンアルキル硫酸エステル塩等が挙げられる。
【００３２】
カチオン性界面活性剤としては、例えば、ラウリルアミンアセテート、ステアリルアミンアセテート等のアルキルアミン塩、ラウリルトリメチルアンモニウムクロライド等の第四級アンモニウム塩等が挙げられる。
両性イオン界面活性剤としては、ラウリルジメチルアミンオキサイドや、リン酸エステル系又は亜リン酸エステル系界面活性剤が挙げられる。
【００３３】
ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシソルビタン脂肪酸エステル、ポリオキシエチレンアルキルアミン、グリセリン脂肪酸エステル、オキシエチレン−オキシプロピレンブロックポリマー等が挙げられる。
【００３４】
重合には、重合開始剤を用いる。通常重合に用いられる油溶性の過酸化物系又はアゾ系の開始剤が挙げられる。例えば、過酸化ベンゾイル、過酸化ラウロイル、過酸化オクタノイル、オルソクロロ過酸化ベンゾイル、オルソメトキシ過酸化ベンゾイル、メチルエチルケトンパーオキサイド、ジイソプロピルパーオキシジカーボネート、キュメンハイドロパーオキサイド、シクロヘキサノンパーオキサイド、ｔ−ブチルハイドロパーオキサイド、ジイソプロピルベンゼンハイドロパーオキサイド等の過酸化物系開始剤、２，２−アゾビスイソブチロニトリル、２，２−アゾビス（２，４−ジメチルバレロニトリル）、２，２−アゾビス（２，３−ジメチルブチロニトリル）、２，２−アゾビス（２−メチルブチロニトリル）、２，２−アゾビス（２，３，３−トリアゾビス（２−メチルブチロニトリル）、２，２−アゾビス（２，３，３−トリメチルブチロニトリル）、２，２−アゾビス（２−イソプロピルブチロニトリル）、１，１−アゾビス（シクロヘキサン−１−カルボニトリル）、２，２−アゾビス（４−メトキシ−２，４−ジメチルバレロニトリル）、２−（カルバモイルアゾ）イソブチロニトリル、４，４−アゾビス（４−シアノバレリン酸）、ジメチル−２，２−アゾビスイソブチレート等が挙げられる。
【００３５】
重合開始剤の添加量は、重合性組成物１００重量部に対して、０．０５〜１０重量部が好ましい。０．１〜５重量部が特に好ましい。
また、水性媒体中での乳化粒子の発生を抑えるために、亜硝酸塩類、亜硫酸塩類、ハイドロキノン類、アスコルビン酸類、水溶性ビタミンＢ類、クエン酸、ポリフェノール類等の水溶性の重合禁止剤を用いてもよい。
【００３６】
（８）重合条件
重合は、公知の重合方法、例えば懸濁重合法、乳化重合法等を用いることができるが、重合安定性及び粒子径の調整のしやすさから懸濁重合法が好ましい。以下、懸濁重合法による着色樹脂粒子の製造方法の一例について説明するが、本発明は、この製造方法のみに限定されるものではない。
顔料と、（メタ）アクリル系重合性単量体と、窒素含有基を有する化合物と、必要に応じて他の単量体や他の添加剤を含む重合性組成物を、水性媒体に懸濁させる。
無機系分散剤は、重合性組成物の添加前に水性媒体へ添加することが好ましい。
懸濁重合は、水性媒体を、例えば４０〜１２０℃、好ましくは４５〜１１０℃の温度に加熱することにより行うことができる。
【００３７】
（工程Ｂ）
工程Ｂでは、懸濁重合後の水性媒体が、酸の添加により、３以下のｐＨにされる。より好ましいｐＨは２．５以下である。ここで、使用される酸は、特に限定されないが、塩酸、硝酸、硫酸等が挙げられる。酸の添加により、無機系分散剤が水性媒体中に溶解する。
【００３８】
（工程Ｃ）
工程Ｃでは、着色樹脂粒子が、ｐＨ３以下の水性媒体から分離され、洗浄される。
分離方法としては、例えば、吸引ろ過法、加圧ろ過法、遠心分離法等が挙げられる。
洗浄方法としては、例えば、水、溶剤（例えば、低級アルコール）等の洗浄液に着色樹脂粒子を浸漬する方法、着色樹脂粒子に洗浄液を通過させる方法等が挙げられるが作業環境及びコストの点で水で洗浄するのが好ましい。
【００３９】
（工程Ｄ）
工程Ｄでは、洗浄後の着色樹脂粒子が、０〜８０℃の条件下で水溶性有機溶剤を含むアルカリ水溶液中で保持される。この保持により、４級アミノ基の１〜３級アミノ基への変換が行われる。
ここで、保持温度が０℃未満である場合、４級アミノ基の１〜３級アミノ基への変換が不十分となることがある。一方、処理の温度が８０℃より高い場合、着色樹脂粒子の加水分解反応が促進され、粒子物性を損なうことがある。好ましい保持温度は、１０〜７０℃である。
また、保持時間は、５〜３００分間であることが好ましい。保持時間が５分間未満である場合、上記変換が不十分となり未反応の４級アミンが多く残存することがある。一方、処理の時間が３００分間より長い場合、着色樹脂粒子の加水分解が進行することがある。好ましい保持時間は２０〜１８０分間である。
【００４０】
アルカリ水溶液としては、例えば水酸化ナトリウム、アンモニア、アミン、硝酸アンモニウム、硝酸ナトリウム等のアルカリ性化合物を溶解した水溶液が挙げられる。アルカリ性水溶液は、ｐＨが９以上となるような量のアルカリ性化合物を水と水溶性有機溶剤との混合媒体に溶解することで得ることができる。水溶性有機溶剤としてメタノール、エタノール、２−イソプロポキシエタノール、２−ブトキシエタノール、テトラヒドロフルフリルアルコール、ジエチレングリコール等のアルコール類、テトラヒドロフラン、ジオキサン、１，２−ジメトキシエタン等のエーテル類、アセトン等のケトン類が挙げられる。
【００４１】
水と水に溶解する有機溶媒の混合比率は不溶成分が存在しない範囲で適宜調整できる。例えば、有機溶媒は、水１００重量部に対して３〜９００重量部混合することが好ましく、より好ましくは１５〜６００重量部である。有機溶媒が３重量部未満である場合、アルカリ処理中における粒子の分散が不十分となり、アルカリ処理されない粒子が多くなることがある。一方、９００重量部より多い場合、アルカリ処理により、生成する塩化合物が溶媒に溶解しにくいため、得られる粒子に塩化合物が残留し物性低下の原因となることがある。更に、水に比べ有機溶媒は高価であるため多量の使用は非経済的である。
【００４２】
（工程Ｅ）
工程Ｅでは、着色樹脂粒子が、アルカリ水溶液から分離され、洗浄される。分離方法及び洗浄方法は、工程Ｃと同じ方法を採用できる。
【００４３】
（電気泳動用着色樹脂粒子の用途）
得られる電気泳動用着色樹脂粒子は、画像表示用素子、電気粘性流体用粒子等の粒子の電気泳動を利用する用途に使用することができる。この用途では、着色樹脂粒子は、分散媒中に分散させて使用される。
分散媒としては、非極性のものであればよく、特に限定されるものではない。非極性の分散媒としては、例えばペンタン、ヘキサン、ヘプタン、オクタン、ノナン、デカン、ドデカン等のパラフィン系炭化水素、イソヘキサン、イソオクタン、イソドデカン等のイソパラフィン系炭化水素、流動パラフィン等のアルキルナフテン系炭化水素、ジメチルシリコーンオイル、フェニルメチルシリコーンオイル、ジアルキルシリコーンオイル、アルキルフェニルシリコーンオイル、環状ポリジアルキルシロキサン又は環状ポリアルキルフェニルシロキサン等のシリコーンオイルが挙げられる。
【００４４】
これら非極性の分散媒のうち、環境への影響、着色樹脂粒子の電気泳動のし易さ等を考慮すると、動的粘度が２〜２０センチストークスのジメチルシリコーンオイル、フェニルメチルシリコーンオイル、ジアルキルシリコーンオイル、アルキルフェニルシリコーンオイル、環状ポリジアルキルシロキサン又は環状ポリアルキルフェニルシロキサン等のシリコーンオイルを用いることが好ましい。これらのシリコーンオイルの２５℃における液比重は、概ね０．７９〜１．００ｇ／ｃｍ3の範囲である。
【００４５】
シリコーンオイルに着色樹脂粒子を分散させて得られる分散体において、着色樹脂粒子が占める割合は、分散体１００重量％に対して１〜５０重量％であることが好ましい。より好ましくは、１０〜４０重量％である。１重量％未満の場合、表示に必要な色濃度を確保することができない場合がある。一方、５０重量％を超える場合、分散体の粘度が高くなり、着色樹脂粒子が電気泳動により移動することができない場合がある。
【実施例】
【００４６】
以下、本発明を実施例により具体的に説明するが、本発明はこれらに限定されるものではない。
まず、平均粒子径及びＣＶ値の測定方法、真密度の測定方法、極性の評価方法、混色の評価方法について説明する。
【００４７】
（平均粒子径及びＣＶ値の測定方法）
着色樹脂粒子の平均粒子径の測定方法は、Ｃｏｕｌｔｅｒ  Ｅｌｅｃｔｒｏｎｉｃｓ  Ｌｉｍｉｔｅｄ発行のＲｅｆｅｒｅｎｃｅ  ＭＡＮＵＡＬ  ＦＯＲ  ＴＨＥ  ＣＯＵＬＴＥＲ  ＭＵＬＴＩＳＩＺＥＲ（１９８７）に従って、粒子サイズに適した細孔径サイズを有するアパチャーを用いてキャリブレーションを行う方法とする。使用するアパチャーの細孔径サイズは、平均粒子径が１〜１０μｍ未満の着色樹脂粒子に対しては５０μｍを、平均粒子径が１０〜３０μｍ未満の着色樹脂粒子に対しては１００μｍのものを用いる。
【００４８】
測定には、精密粒度分布測定装置（ベックマンコールター社製：コールターマルチサイザーＩＩＩ）が用いられる。具体的には、着色樹脂粒子０．１ｇを０．３％ノニオン系界面活性剤溶液１０ｍｌ中にタッチミキサー及び超音波を用いて予備分散させ、これを本体備え付けのＩＳＯＴＯＮＩＩ（ベックマンコールター社製測定用電解液）を満たしたビーカー中に、緩く攪拌しながらスポイドで滴下して、本体画面の濃度計の示度を１０％前後に合わせる。次にマルチサイザーＩＩＩ本体にアパチャーをセットし、Ｃｕｒｒｅｎｔ、Ｇａｉｎ、Ｐｏｌａｒｉｔｙをアパチャーサイズに合わせた所定の条件で測定を行う。測定中は気泡が入らない程度にビーカー内を緩く攪拌しておき、着色樹脂粒子を１０万個測定した時点で測定を終了する。
【００４９】
体積加重の平均径（体積％モードの算術平均径：体積メジアン径）を着色樹脂粒子の平均粒子径（Ｙ）として算出する。
変動係数（ＣＶ値）とは、標準偏差（σ）及び上記平均粒子径（Ｙ）から以下の式により算出された値である。
ＣＶ値（％）＝（σ／Ｙ）×１００
【００５０】
（真密度の測定）
島津製作所−マイクロメリティックス社製の乾式密度計アキュピック１３３０（気体置換法）を用い、着色樹脂粒子４ｇを１０ｃｃセルに採り、繰り返し５回以上測定し、その平均値を求める。
【００５１】
（極性の評価）
シリコーンオイル中における着色樹脂粒子の極性については、次の方法により測定を行う。
２０ｍｌのガラス瓶に、着色樹脂粒子を量り取り、そこへ着色樹脂粒子固形分が５重量％となるようにシリコーンオイル（動粘度：２センチストークス、ＫＦ−９６Ｌ−２ＣＳ、信越化学社製）を加えて１０ｇとし、これを測定用試料とする。
【００５２】
次に、片面に酸化インジウムスズ（ＩＴＯ）をコートしたガラス板２枚を、コート面を内側にし、銅テープを貼り付けたスペーサーをガラス板間に挟んでガラス板の間隔を１ｍｍとした平行平板（冶具）を用意する。冶具を測定用試料に浸漬し、冶具の左側に＋１００Ｖの電圧を印加して１０秒間静置する。１０秒経過後、測定用試料から冶具を引き上げ、左側のガラス板に粒子が付着していれば極性は負、右側のガラス板に粒子が付着していれば極性は正とする。
【００５３】
（混色の評価）
シリコーンオイル中における着色樹脂粒子の混色の評価については、次の方法により測定を行う。
シリコーンオイル６ｇ（動粘度：２センチストークス、ＫＦ−９６Ｌ−２ＣＳ、信越化学社製）の入った２０ｍｌガラス瓶に各実施例で作成した着色樹脂粒子０．３ｇと極性の異なるマゼンダ色樹脂粒子０．０１ｇとを加え、これを測定用試料とする。
【００５４】
［マゼンダ樹脂粒子の作製］
３００ｍｌセパラブルフラスコにシリコーンオイル（ＫＦ−９６Ｌ−１ＣＳ、信越化学社製）１２０ｇと、予め開始剤として２，２'−アゾ−ビス−（２，４−ジメチルバレロニトリル）２．４ｇを溶解したジエチルアミノエチルメタクリレート８．４ｇ、シリコーンマクロモノマー（サイラプレーンＦＭ−０７２５、チッソ社製）１１１ｇおよびα−メチルスチレンダイマー（ノフマーＭＳＤ、日本油脂社製）０．６６ｇを添加し、窒素雰囲気下７０℃にて撹拌を行いながら２０時間溶液重合を行い、反応物（Ａ）を得る。
【００５５】
続いて、３００ｍｌビーカーにシリコーンオイル（ＫＦ−９６Ｌ−１ＣＳ、信越化学社製）１８５ｇと、予め開始剤としてラウロイルパーオキサイド０．４８ｇを溶解したトリフルオロエチルメタクリレート１０．５ｇ、シリコーンマクロモノマー（サイラプレーンＦＭ−０７２５、チッソ社製）２．１ｇ、アリルメタクリレート２．１ｇ、マゼンダ顔料（ＣＲＯＭＯＦＵＴＡＬ  Ｐｉｎｋ  ＰＴ、チバスペシャリティケミカルズ社製）２．１ｇ及び反応物（Ａ）８．４ｇを添加し、超音波ホモジイナイザー（ＳＯＮＩＦＩＥＲ  ４５０、ＢＲＡＮＳＯＮ社製）に分散を行う。得られた分散液を３００ｍｌセパラブルフラスコに移し、窒素雰囲気下、６０℃にて撹拌及び超音波照射を行いながら１１時間重合を行う。
【００５６】
重合終了後、樹脂粒子を遠心分離により沈降分離し、シリコーンオイル（ＫＦ−９６Ｌ−１ＣＳ、信越化学社製）に再度分散させる。この操作を３回繰り返し、さらにシリコーンオイル（ＫＦ−９６Ｌ−２ＣＳ、信越化学社製）に分散し固形分８％のマゼンダ粒子が分散したシリコーンオイルを得る。
【００５７】
次に、片面に酸化インジウムスズ（ＩＴＯ）をコートしたガラス板２枚を、コート面を内側にし、銅テープを貼り付けたスペーサーをガラス板間に挟んでガラス板の間隔を１ｍｍとした平行平板（冶具）を用意する。測定用試料に治具を浸漬し、冶具の左側に＋１００Ｖ、右側に−１００Ｖの電圧をそれぞれ印加して１０秒間静置する。１０秒経過後、測定用試料から冶具を引き上げ、シリコーンオイルを真空乾燥により除去し、作成した着色樹脂粒子が付着しているＩＴＯをコートしたガラス板に基準白板（ｂ値＝４．３２）をあて、日本電色工業社製の分光式色彩計ＳＥ−２０００（測定方法：反射モード、測定試料面積：１０ｍｍΦ〜６ｍｍΦ）により色度ｂ１値を測定し、続いて静置１６時間経過した測定用試料を前記の方法により色度ｂ２値を測定する。得られたｂ１値、ｂ２値より、
｜ｂ１−ｂ２｜＝Δｂを算出する。
（評価基準）
○：Δｂ≦１０（混色なし）
×：Δｂ＞１０（混色あり）
【００５８】
製造例１（顔料分散剤の調製）
３００ｍｌセパラブルフラスコにシリコーンオイル（動粘度：１センチストークス、商品名ＫＦ−９６Ｌ−１ＣＳ，信越化学社製）１００部と、予め開始剤として２，２−アゾ−ビス−（２，４−ジメチルバレロニトリル）（日本ヒドラジン工業社製、以下ＡＢＮＶ）２部を溶解したジエチルアミノエチルメタクリレート（ＤＥＡＥＭＡ）２０．０部、アクリル酸イソステアリル（大阪有機化学工業社製、以下ＩＳＴＡ）７９．０部及びα−メチルスチレンダイマー（商品名ノフマーＭＳＤ、日油社製）１．０部を添加し、窒素雰囲気下７０℃にて攪拌を行いながら２２時間溶液重合を行った。重合終了後、減圧下７０℃にてシリコーンオイルを除去し顔料分散剤とした。
【００５９】
実施例１
メタクリル酸メチル（以下ＭＭＡ）１８０重量部と顔料（商品名Ｆａｓｔ  Ｙｅｌｌｏｗ  ７４１６、山陽色素社製）２０重量部とを、直径５ｍｍのジルコニアビーズの入ったビーズポッドに入れ１２時間攪拌し、ＭＭＡに顔料を分散した。次に上記混合液の一部を計り取り、残りのＭＭＡ並びにエチレングリコールジメタクリレート（以下ＥＧＤＭＡ）を添加してＭＭＡ／ＥＧＤＭＡ／ジエチルアミノエチルメタクリレート（以下ＤＥＡＥＭＡ）／顔料＝９２．０／１．０／３．０／４．０（重量％）とした混合物を調製した。
【００６０】
この混合物１００重量部に、ＡＢＮＶ１．０部を添加し溶解して重合性組成物を得た。次に、予め調整された０．０２５重量％のラウリルベンゼンスルホン酸ナトリウムと１．０重量％のピロリン酸マグネシウムを分散した水５００重量部に重合性組成物を投入し、ホモミキサー（特殊機化工社製）を用い４０００ｒｐｍで５分間撹拌し、１次懸濁液とした。次いで、ナノマイザーＬＡ−３３型（ナノマイザー社製）にナノマイザープロセッサーＬＤ−５００（ナノマイザー社製）を接続して、一次圧力５ｋｇ／ｃｍ2で１次懸濁液を処理し、２次懸濁液を得た。
【００６１】
この懸濁液を窒素雰囲気下、全体を均一撹拌しながら昇温し、６０℃で１２時間重合を行った。次いで常温まで冷却し、塩酸を添加してｐＨを３以下とし懸濁安定剤としてのピロリン酸マグネシウムを溶解した。次いで、固液分離、水洗浄を繰り返し行った後、得られた湿潤着色樹脂粒子１００重量部に対して１Ｎ水酸化ナトリウム水溶液１００重量部、純水及びエタノール（水／エタノール＝１００重量部／１００重量部）からなる混合溶媒２００重量部を加えて密閉下で２０℃で１２０分間撹拌を行った（ｐＨは１３．４）。次いで、固液分離、水洗浄を繰り返し行った後、７０℃の熱風乾燥機で２４時間乾燥し、電気泳動用着色樹脂粒子を得た。
得られた着色樹脂粒子は、平均粒子径９．４μｍ、ＣＶ値２３．６％であった。またシリコーンオイル中での極性は正であり、負帯電を有するマゼンダ色樹脂粒子との混色の評価は各極性の粒子が極性を維持して泳動しており（混色なし）、良好であった。
【００６２】
実施例２
重合性組成物をアクリル酸イソステアリル（ＩＳＴＡ）／ＥＧＤＭＡ／ＤＥＡＥＭＡ／顔料／顔料分散剤(製造例１)＝８２．０／８．０／３．０／６．０／１．０（重量％）に、ラウリルベンゼンスルホン酸ナトリウムを０．０３５重量％に、アルカリ水溶液用の媒体として水／エタノール＝１００重量部／２００重量部に、アルカリ処理温度を６５℃に、アルカリ処理時間を３０分間に変更したこと以外は実施例１と同様にして着色樹脂粒子を得た。
得られた着色樹脂粒子は、平均粒子径６．１μｍ、ＣＶ値２２．８％であった。またシリコーンオイル中での極性は正であり、負帯電を有するマゼンダ色樹脂粒子との混色の評価は各極性の粒子が極性を維持して泳動しており（混色なし）、良好であった。
【００６３】
実施例３
重合性組成物をアクリル酸イソステアリル（ＩＳＴＡ）／ＥＧＤＭＡ／ＤＥＡＥＭＡ／顔料／顔料分散剤(製造例１)＝８３．０／８．０／３．０／５．０／１．０（重量％）に、ラウリルベンゼンスルホン酸ナトリウムを０．０３５重量％に、アルカリ水溶液用の媒体として水／エタノール＝１００重量部／２００重量部に、アルカリ処理温度を３０℃に、アルカリ処理時間を９０分間に変更したこと以外は実施例１と同様にして着色樹脂粒子を得た。
得られた着色樹脂粒子は、平均粒子径５．９μｍ、ＣＶ値２２．５％であった。またシリコーンオイル中での極性は正であり、負帯電を有するマゼンダ色樹脂粒子との混色の評価は各極性の粒子が極性を維持して泳動しており（混色なし）、良好であった。
【００６４】
実施例４
重合性組成物をアクリル酸イソステアリル（ＩＳＴＡ）／ＥＧＤＭＡ／ＤＥＡＥＭＡ／顔料／顔料分散剤(製造例１)＝７６．０／８．０／１０．０／５．０／１．０（重量％）に、ラウリルベンゼンスルホン酸ナトリウムを０．０３５重量％に、アルカリ処理温度を３０℃に、アルカリ処理時間を１５０分間に変更したこと以外は実施例１と同様にして着色樹脂粒子を得た。
得られた着色樹脂粒子は、平均粒子径６．５μｍ、ＣＶ値２２．８％であった。またシリコーンオイル中での極性は正であり、負帯電を有するマゼンダ色樹脂粒子との混色の評価は各極性の粒子が極性を維持して泳動しており（混色なし）、良好であった。
【００６５】
実施例５
重合性組成物をアクリル酸イソステアリル（ＩＳＴＡ）／ＥＧＤＭＡ／ＤＥＡＥＭＡ／顔料＝９１．０／１．０／３．０／５．０（重量％）に、アルカリ水溶液用の媒体として水／エタノール＝１００重量部／５重量部に、アルカリ処理時間を１５０分間に変更したこと以外は実施例１と同様にして着色樹脂粒子を得た。
得られた着色樹脂粒子は、平均粒子径９．６μｍ、ＣＶ値２２．１％であった。またシリコーンオイル中での極性は正であり、負帯電を有するマゼンダ色樹脂粒子との混色の評価は各極性の粒子が極性を維持して泳動しており（混色なし）、良好であった。
【００６６】
実施例６
重合性組成物をＭＭＡ＋Ｓｔ／ＥＧＤＭＡ／ＤＥＡＥＭＡ／顔料＝８３．０＋１０．０／１．０／１．０／５．０（重量％）に、ラウリルベンゼンスルホン酸ナトリウムを０．０３０重量％に、アルカリ処理温度を３０℃に、アルカリ処理時間を９０分間に変更したこと以外は実施例１と同様にして着色樹脂粒子を得た。
得られた着色樹脂粒子は、平均粒子径８．２μｍ、ＣＶ値２３．２％であった。またシリコーンオイル中での極性は正であり、負帯電を有するマゼンダ色樹脂粒子との混色の評価は各極性の粒子が極性を維持して泳動しており（混色なし）、良好であった。
【００６７】
実施例７
重合性組成物をＭＭＡ／ＥＧＤＭＡ／ＤＥＡＥＭＡ／顔料（クロモファインレッド６６０５Ｔ、大日精化工業社製）＝９３．０／１．０／３．０／３．０（重量％）に、ラウリルベンゼンスルホン酸ナトリウムを０．０２０重量％に、アルカリ水溶液用の媒体として水／エタノール＝１００重量部／４００重量部に、アルカリ処理温度を３０℃に、アルカリ処理時間を９０分間に変更したこと以外は実施例１と同様にして着色樹脂粒子を得た。
得られた着色樹脂粒子は、平均粒子径１１．０μｍ、ＣＶ値２１．１％であった。またシリコーンオイル中での極性は正であり、負帯電を有するマゼンダ色樹脂粒子との混色の評価は各極性の粒子が極性を維持して泳動しており（混色なし）、良好であった。
【００６８】
実施例８
重合性組成物をアクリル酸イソステアリル（ＩＳＴＡ）／ＥＧＤＭＡ／ＤＥＡＥＭＡ／顔料／顔料分散剤(製造例１)＝７６．０／１０．０／１．０／１２．０／１．０（重量％）に、ラウリルベンゼンスルホン酸ナトリウムを０．０３５重量％に、アルカリ水溶液用の媒体として水／エタノール＝１００重量部／７０重量部に、アルカリ処理温度を１０℃に、アルカリ処理時間を１８０分間に変更したこと以外は実施例１と同様にして着色樹脂粒子を得た。
得られた着色樹脂粒子は、平均粒子径６．６μｍ、ＣＶ値２２．８％であった。またシリコーンオイル中での極性は正であり、負帯電を有するマゼンダ色樹脂粒子との混色の評価は各極性の粒子が極性を維持して泳動しており（混色なし）、良好であった。
【００６９】
実施例９
重合性組成物をアクリル酸イソステアリル（ＩＳＴＡ）／ＥＧＤＭＡ／ＤＥＡＥＭＡ／顔料／顔料分散剤(製造例１)＝７５．０／２０．０／０．５／３．０／１．５（重量％）に、ラウリルベンゼンスルホン酸ナトリウムを０．０３０重量％に、アルカリ処理温度を３０℃に、アルカリ処理時間を２７０分間に変更したこと以外は実施例１と同様にして着色樹脂粒子を得た。
得られた着色樹脂粒子は、平均粒子径８．３μｍ、ＣＶ値２２．１％であった。またシリコーンオイル中での極性は正であり、負帯電を有するマゼンダ色樹脂粒子との混色の評価は各極性の粒子が極性を維持して泳動しており（混色なし）、良好であった。
【００７０】
比較例１
重合性組成物をアクリル酸イソステアリル（ＩＳＴＡ）／ＥＧＤＭＡ／ＤＥＡＥＭＡ／顔料／顔料分散剤(製造例１)＝８３．０／８．０／３．０／５．０／１．０（重量％）に、ラウリルベンゼンスルホン酸ナトリウムを０．０３５重量％に、アルカリ水溶液用の媒体として水１００重量部に、アルカリ処理温度を３０℃に、アルカリ処理時間を９０分間に変更したこと以外は実施例１と同様にして着色樹脂粒子を得た。
得られた着色樹脂粒子は、平均粒子径５．９μｍ、ＣＶ値２２．５％であった。またシリコーンオイル中での極性は正であり、負帯電を有するマゼンダ色樹脂粒子との混色の評価は各極性の粒子が極性を維持して泳動していなかった（混色あり）。
【００７１】
比較例２
アルカリ水溶液用の媒体として水／エタノール＝１００重量部／２００重量部の混合溶媒を使用し、アルカリ処理温度を８０℃、アルカリ処理時間を２０分間としたこと以外は実施例１と同様にして着色樹脂粒子を得た。
得られた着色樹脂粒子は、平均粒子径９．４μｍ、ＣＶ値２３．６％であった。またシリコーンオイル中での極性は正であり、負帯電を有するマゼンダ色樹脂粒子との混色の評価は各極性の粒子が極性を維持して泳動していなかった（混色あり）。
【００７２】
比較例３
ｐＨを５に変更したこと以外は実施例１と同様にして着色樹脂粒子を得た。
得られた着色樹脂粒子は、平均粒子径９．４μｍ、ＣＶ値２３．６％であった。またシリコーンオイル中での極性は正であり、負帯電を有するマゼンダ色樹脂粒子との混色の評価は各極性の粒子が極性を維持して泳動していなかった（混色あり）。
実施例１〜９及び比較例１〜３の原料の使用量及び評価結果をまとめて表１に示す。
【００７３】
【表１】
2012077155.tif 000002
【００７４】
実施例１〜９から、特定量の顔料、（メタ）アクリル系重合性単量体及び窒素含有基を有する化合物を使用し、特定条件のアルカリ処理により、混色が抑制された着色樹脂粒子が得られることが分かる。
比較例１から、アルカリ水溶液が水溶性有機溶媒を含むものでないと着色樹脂粒子の混色を抑制できないことが分かる。
比較例２から、アルカリ処理温度が０〜８０℃の範囲外の場合、着色樹脂粒子の混色を抑制できないことが分かる。
比較例３から、ｐＨが３を超える場合、着色樹脂粒子の混色を抑制できないことが分かる。